비수 계 전해액 으로서 , 본 발명 에 따른 메틸렌 비스 술포 네이트 유도체 를 첨가 하 지 않 는 것 ( 비수 계 전해액 No . 1 - 15 ( 화합물 무 첨가 ) ) 을 사용 한 것 이외 에 는 실시 예 1 - 15 와 마찬가지 로 코인 전지 를 제작 하 여 0 ℃ 사이클 특성 을 평가 하 였 다 . 또한 , 코인 전지 를 해 체하 여 부극 표면 을 관찰 하 였 다 . 그 결과 도 표 5 에 함께 나타내 었 다 .